(57)【要約】【解決手段】  （Ａ）重合度が１００以上であって、分子中に珪素原子に結合したアルケニル基を少なくとも２個有するオルガノポリシロキサン（Ｂ）非共役ポリエンが下記一般式［Ｉ］又は［ＩＩ］    【化１】2005126565.tif 000012（式中、ｎは０又は１〜１０の整数であり、Ｒ1は水素原子又は炭素数１〜１０のアルキル基であり、Ｒ2は水素原子又は炭素数１〜５のアルキル基である。）    【化２】2005126565.tif 000013（式中、Ｒ3は水素原子又は炭素数１〜１０のアルキル基である。）で表される少なくとも１種の末端ビニル基含有ノルボルネン化合物よりなるエチレン・α−オレフィン・非共役ポリエンランダム共重合体ゴム（Ｃ）比表面積５０ｍ2／ｇ以上の補強性シリカ（Ｄ）硬化剤を含有するキーパッド用ゴム組成物。【効果】  本発明によれば、成型キーの打鍵耐久性試験において良好な結果を示すキーパッド用ゴム組成物を得ることができる。【選択図】  図１
2005126565.tif 000002
【特許請求の範囲】
【請求項１】
（Ａ）重合度が１００以上であって、分子中に珪素原子に結合したアルケニル基を少なくとも２個有するオルガノポリシロキサン
２０〜９９質量部
（Ｂ）非共役ポリエンが下記一般式［Ｉ］又は［ＩＩ］
【化１】
2005126565.tif 000009
（式中、ｎは０又は１〜１０の整数であり、Ｒ1は水素原子又は炭素数１〜１０のアルキル基であり、Ｒ2は水素原子又は炭素数１〜５のアルキル基である。）
【化２】
2005126565.tif 000010
（式中、Ｒ3は水素原子又は炭素数１〜１０のアルキル基である。）
で表される少なくとも１種の末端ビニル基含有ノルボルネン化合物よりなるエチレン・α−オレフィン・非共役ポリエンランダム共重合体ゴム                
８０〜１質量部
（但し、（Ａ）成分と（Ｂ）成分の合計は１００質量部である）
（Ｃ）比表面積５０ｍ2／ｇ以上の補強性シリカ                     ３〜１００質量部
（Ｄ）硬化剤                                                              有効量
を含有するキーパッド用ゴム組成物。
【請求項２】
更に（Ｅ）成分として、下記一般式（ＩＩＩ）
【化３】
2005126565.tif 000011
（式中、Ｒ4は同一又は異種のアルキル基又は水素原子、Ｒ5は同一又は異種の非置換又は置換一価炭化水素基、ｍは１〜５０の正数である。）
で表されるオルガノシラン又はシロキサンを含む請求項１記載のキーパッド用ゴム組成物。
【請求項３】
硬化剤が有機過酸化物、又はオルガノハイドロジェンポリシロキサンとヒドロシリル化触媒であることを特徴とする請求項１又は２記載のキーパッド用ゴム組成物。
【請求項４】
更に（Ｆ）成分として離型剤を含有する請求項１〜３のいずれか１項記載のキーパッド用ゴム組成物。
【請求項５】
請求項１〜４のいずれか１項記載の組成物の硬化物からなるキーパッド。
【発明の詳細な説明】
【技術分野】
【０００１】
本発明は、キーパッド用ゴム組成物及び該ゴム組成物の硬化物からなるキーパッドに関する。
【背景技術】
【０００２】
キーパッド材料は、携帯電話、パソコンのキーボード等に広く用いられており、これらキーパッド材料に要求される特性としては、キーを打鍵した時の荷重変化が少ないことが要求される。通常、成型キーの打鍵を繰り返すと、打鍵回数が増えるにつれキーの荷重は低下する。このピーク荷重の低下が少ないものほどキー特性としては良好であり、このような荷重特性を示す材料がキーパッド材料として優れたものとなる。
【０００３】
このようなキーパッド材料としてはシリコーンゴム製のものが広く用いられている。また、特開平６−１４５５２３号（特許文献１）、特開平９−１３２７１２号（特許文献２）、特開２０００−３０９７１０号（特許文献３）、特開２００１−１６４１１１号（特許文献４）等にはキーパッド用シリコーンゴム組成物が提案されている。
しかしながら、近年、成型されるキー形状の複雑化に伴い、キーにかかる歪自体もより大きなものとなってきており、さらに近年使用される機器の小型化に伴い、材料により大きな歪がかかる形状のものが増えている。そのため、近年の厳しい要求に対し、動的疲労耐久性に関しては十分満足するものとなっていない。
【０００４】
また、特開２００１−３１８１０号（特許文献５）には非共役ポリエンとアルケニル基含有オルガノポリシロキサンをベースポリマーとするゴム組成物が提案されているが、キーパッドへの応用については何ら記載されていない。
【０００５】
【特許文献１】特開平６−１４５５２３号公報
【特許文献２】特開平９−１３２７１２号公報
【特許文献３】特開２０００−３０９７１０号公報
【特許文献４】特開２００１−１６４１１１号公報
【特許文献５】特開２００１−３１８１０号公報
【発明の開示】
【発明が解決しようとする課題】
【０００６】
本発明は、上記事情に鑑みてなされたものであり、動的疲労耐久性（打鍵耐久性）に優れたキーパッド用ゴム組成物及びキーパッドを提供することを目的とする。
【０００７】
本発明者は、上記目的を達成するため鋭意検討した結果、重合度が１００以上であって、珪素原子に結合した少なくとも２個のアルケニル基を有するオルガノポリシロキサンと非共役ポリエンが一般式［Ｉ］又は［ＩＩ］で示される少なくとも１種の末端ビニル基含有ノルボルネン化合物よりなるエチレン・α−オレフィン・非共役ポリエンランダム共重合体ゴムの特定比の混合物に対し、補強性シリカを配合した組成物を加硫させることにより、打鍵耐久性に優れたキーパッド材料が得られることを知見し、本発明をなすに至った。
【課題を解決するための手段】
【０００８】
従って、本発明は、（Ａ）重合度が１００以上であって、珪素原子に結合した少なくとも２個のアルケニル基を有するオルガノポリシロキサン              ２０〜９９質量部
（Ｂ）非共役ポリエンが下記一般式［Ｉ］又は［ＩＩ］
【０００９】
【化１】
2005126565.tif 000003
（式中、ｎは０又は１〜１０の整数であり、Ｒ1は水素原子又は炭素数１〜１０のアルキル基であり、Ｒ2は水素原子又は炭素数１〜５のアルキル基である。）
【００１０】
【化２】
2005126565.tif 000004
（式中、Ｒ3は水素原子又は炭素数１〜１０のアルキル基である。）
で表される少なくとも１種の末端ビニル基含有ノルボルネン化合物よりなるエチレン・α−オレフィン・非共役ポリエンランダム共重合体ゴム                
８０〜１質量部
（但し、（Ａ）成分と（Ｂ）成分の合計は１００質量部である）
（Ｃ）比表面積５０ｍ2／ｇ以上の補強性シリカ                     ３〜１００質量部
（Ｄ）硬化剤                                                              有効量
を含有するキーパッド用ゴム組成物を提供する。
【発明の効果】
【００１１】
本発明によれば、動的疲労耐久性（打鍵耐久性）に優れたキーパッドとなるキーパッド用ゴム組成物を得ることができる。
【発明を実施するための最良の形態】
【００１２】
以下、本発明につき更に詳しく説明する。
本発明のゴム組成物の（Ａ）成分は重合度が１００以上であって、珪素原子に結合した少なくとも２個のアルケニル基を有するオルガノポリシロキサンであり、下記平均組成式（ＩＶ）で表されるものが代表的である。
ＲaＳｉＯ(4-a)/2                                            （ＩＶ）
（式中、Ｒは同一又は異種の非置換又は置換一価炭化水素基を示し、ａは１．９５〜２．０５の正数である。）
【００１３】
上記平均組成式（ＩＶ）中、Ｒは同一又は異種の非置換又は置換一価炭化水素基を示し、通常、炭素数１〜１２、特に１〜８のものが好ましく、具体的には、メチル基、エチル基、プロピル基、ブチル基、ヘキシル基、オクチル基等のアルキル基、シクロペンチル基、シクロヘキシル基等のシクロアルキル基、ビニル基、アリル基、プロペニル基等のアルケニル基、シクロアルケニル基、フェニル基、トリル基等のアリール基、ベンジル基、２−フェニルエチル基等のアラルキル基、或いはこれらの基の水素原子の一部又は全部をハロゲン原子又はシアノ基等で置換した基が挙げられ、メチル基、ビニル基、フェニル基、トリフルオロプロピル基が好ましく、特にメチル基、ビニル基が好ましい。
【００１４】
具体的には、該オルガノポリシロキサンの主鎖がジメチルシロキサン単位からなるもの、又はこのジメチルポリシロキサンの主鎖の一部にフェニル基、ビニル基、３，３，３−トリフルオロプロピル基等を有するジフェニルシロキサン単位、メチルビニルシロキサン単位、メチル−３，３，３−トリフルオロプロピルシロキサン単位等を導入したもの等が好適である。
【００１５】
（Ａ）成分のオルガノポリシロキサンは、１分子中に２個以上のアルケニル基好ましくはビニル基を有する必要があり、０．０１〜２０モル％、特に０．０２〜１０モル％がアルケニル基であることが好ましい。
【００１６】
なお、このアルケニル基は、分子鎖末端でケイ素原子に結合していても、分子鎖の途中のケイ素原子に結合していても、その両方であってもよいが、少なくとも分子鎖末端のケイ素原子に結合していることが好ましい。なお、ａは１．９５〜２．０５の正数であり、基本的には直鎖状であるがゴム弾性を損なわない範囲において分岐していてもよい。
【００１７】
（Ａ）成分のオルガノポリシロキサンの重合度は１００以上であり、好ましくは３，０００〜１００，０００、特に好ましくは５，０００〜２０，０００である。重合度が１００未満であると十分なゴム強度が得られない。
また、（Ａ）成分のオルガノポリシロキサンは１種でも分子構造や重合度の異なる２種以上を併用してもよい。
【００１８】
このようなオルガノポリシロキサンは、例えばオルガノハロゲノシランの１種又は２種以上を（共）加水分解縮合することにより、或いは環状ポリシロキサンをアルカリ性又は酸性触媒をもちいて開環重合することによって得ることができる。
【００１９】
（Ａ）成分の配合量は２０〜９９質量部であり、好ましくは３０〜９７質量部、特に好ましくは５０〜９５質量部である。２０質量部より少なくても９９質量部より多くても（Ａ）成分と（Ｂ）成分を併用する相乗効果が不十分となる。
【００２０】
（Ｂ）成分は非共役ポリエンが上記一般式［Ｉ］又は［ＩＩ］で表わされる少なくとも１種の末端ビニル基含有ノルボルネン化合物よりなるエチレン・α−オレフィン・非共役ポリエンランダム共重合体ゴムである。
【００２１】
上記一般式［Ｉ］又は［ＩＩ］で示される少なくとも１種の末端ビニル基含有ノルボルネン化合物としては、５−ビニル−２−ノルボルネン、５−メチレン−２−ノルボルネン、５−（２−プロペニル）−２−ノルボルネン、５−（３−ブテニル）−２−ノルボルネン、５−（４−ペンテニル）−２−ノルボルネン、５−（５−ヘキセニル）−２−ノルボルネン、５−（６−ヘプテニル）−２−ノルボルネン、５−（７−オクテニル）−２−ノルボルネン、５−（５−エチル−５−ヘキセニル）−２−ノルボルネンが挙げられ、５−ビニル−２−ノルボルネン、５−メチレン−２−ノルボルネンが好ましく、特に５−ビニル−２−ノルボルネンが好ましい。
【００２２】
この共重合体は、例えばバナジウム系触媒と有機アルミニウム系触媒を主成分として含有する触媒の存在下に、エチレンとプロピレンと非共役ジエン（例えば、５−ビニル−２−ノルボルネン）をランダムに共重合することにより得られる。
【００２３】
上記触媒の具体例として、バナジウム触媒はＶＯＣｌ3，ＶＯ（ＯＣ2Ｈ5）3等が挙げられ、また有機アルミニウム系触媒としてはトリエチルアルミニウムやジエチルアルミニウムエトキシド等が挙げられる。この際の重合温度は３０〜６０℃、より望ましくは３０〜５０℃であり、重合圧力４〜１２ｋｇｆ／ｃｍ2、特に５〜８ｋｇｆ／ｃｍ2であり、非共役ポリエンとエチレンとの供給量のモル比が（非共役ポリエン／エチレン）０．０１〜０．２の条件下で、エチレンとプロピレンと非共役ジエン（例えば５−ビニル−２−ノルボルネン）をランダム共重合することにより得られる。なお、共重合は炭化水素媒体中で行うことが好ましい。
【００２４】
また、共重合させるジエン成分は、本発明の目的を損なわない範囲で上記一般式［Ｉ］又は［ＩＩ］で示される少なくとも１種の末端ビニル基含有ノルボルネン化合物以外に、下記に例示するようなジエン化合物を併用することができる。
【００２５】
上記ジエン化合物としては、５−（１−メチル−２−プロペニル）−２−ノルボルネン、５−（１−メチル−３−ブテニル）−２−ノルボルネン、５−（１−メチル−４−ペンテニル）−２−ノルボルネン、５−（２，３−ジメチル−３−ブテニル）−２−ノルボルネン、５−（２−エチル−３−ブテニル）−２−ノルボルネン、５−（３−メチル−５−ヘキセニル）−２−ノルボルネン、５−（３，４−ジメチル−４−ペンテニル）−２−ノルボルネン、５−（３−エチル−４−ペンテニル）−２−ノルボルネン、５−（２−メチル−６−ヘプテニル）−２−ノルボルネン、５−（１，２−ジメチル−５−ヘキセニル）−２−ノルボルネン、５−（１，２，３−トリメチル−４−ペンテニル）−２−ノルボルネン等のノルボルネン、１，４−ヘキサジエン、３−メチル−１，４−ヘキサジエン、４−メチル−１，４−ヘキサジエン、５−メチル−１，４−ヘキサジエン、４，５−ジメチル−１，４−ヘキサジエン、７−メチル−１，６−オタタジエン等の鎖状非共役ジエン、メチルテトラヒドロインデン、５−エチリデン−２−ノルボルネン、５−イソプロピリデン−２−ノルボルネン、５−ビニリデン−２−ノルボルネン、６−クロロメチル−５−イソプロペニル−２−ノルボルネン、ジシクロペンタジエン等の環状非共役ジエン、２，３−ジイソプロピリデン−５−ノルボルネン、２−エチリデン−３−イソプロピリデン−５−ノルボルネン、２−プロペニル−２，２−ノルボルナジエン等のトリエン等が挙げられる。
【００２６】
（Ｂ）成分のエチレン・α−オレフィン・非共役ポリエンランダム共重合体は、（ａ）エチレン単位と（ｂ）α−オレフィン［（ａ）／（ｂ）のモル比］を４０／６０〜９５／５、好ましくは５０／５０〜９０／１０、より好ましくは５５／４５〜８５／１５、特に好ましくは６０／４０〜８０／２０の割合で含有していることが好ましい。このモル比が上記範囲内にあると、特に耐熱老化性、強度特性及びゴム弾性に優れると共に、耐寒性及び加工性に優れたキーパッド用ゴム組成物が得られる。
【００２７】
（Ｂ）成分の共重合体のヨウ素価は、好ましくは０．５〜５０（ｇ／１００ｇ）、より好ましくは０．８〜４０（ｇ／１００ｇ）、更に好ましくは１〜３０（ｇ／１００ｇ）、特に好ましくは１．５〜２５（ｇ／１００ｇ）である。ヨウ素価が上記範囲内にあると、架橋効率の高いものとなり、反発弾性が高くなり、動的疲労耐久性も優れたキーパッド用ゴム組成物が得られる。ヨウ素価が５０を超えると、コスト的に不利になる場合がある。
【００２８】
（Ｂ）成分の配合量は１〜８０質量部（但し、（Ａ）成分との合計は１００質量部である）、好ましくは３〜７０質量部、特に好ましくは５〜５０質量部である。１質量部より少なくても８０質量部より多くても（Ａ）成分と併用する相乗効果が不十分となる。
【００２９】
（Ｃ）成分の比表面積５０ｍ2／ｇ以上の補強性シリカは、機械的強度の優れたキーパッド用ゴム組成物を得るために添加されるものであり、この目的のためには比表面積が５０ｍ2／ｇ以上が必要であり、好ましくは１００〜４００ｍ2／ｇである。比表面積が５０ｍ2／ｇ未満だと、硬化物の機械的強度が低くなってしまう。
【００３０】
このような補強性シリカとしては、例えば煙霧質シリカ、沈降シリカ等が挙げられ、またこれらの表面をクロロシランやヘキサメチルジシラザン等で疎水化処理したものも好適に用いられる。
【００３１】
（Ｃ）成分の補強性シリカの添加量は、（Ａ）成分と（Ｂ）成分の合計１００質量部に対して、３〜１００質量部、特に１０〜７０質量部とすることが好ましい。３質量部未満だと、添加量が少なすぎて補強効果が得られず、１００質量部を超えると加工性が悪くなり、また機械的強度が低下してしまい、成型キーの動的疲労耐久性（打鍵耐久性）も悪化してしまう。
【００３２】
（Ｄ）成分の硬化剤としては、本発明のゴム組成物を硬化させ得るものであれば特に限定されるものではないが、ゴム用硬化剤として公知の（ｉ）付加反応による架橋反応、即ちオルガノハイドロジェンポリシロキサンとヒドロシリル化触媒、（ｉｉ）有機過酸化物が好ましい。
【００３３】
上記（ｉ）付加反応による架橋反応に用いられるヒドロシリル化触媒は、（Ａ）成分の脂肪族不飽和結合（アルケニル基及びジエン基等）とオルガノハイドロジェンポリシロキサンのケイ素原子結合水素原子（ＳｉＨ基）を付加反応させる触媒である。
【００３４】
ヒドロシリル化触媒としては、白金族金属系触媒が挙げられ、白金族の金属単体とその化合物があり、これには従来、付加反応硬化型シリコーンゴム組成物の触媒として公知のものが使用できる。例えば、シリカ、アルミナ又はシリカゲルのような担体に吸着させた微粒子状白金金属、塩化第二白金、塩化白金酸、塩化白金酸６水塩のアルコール溶液、パラジウム触媒、ロジウム触媒等が挙げられるが、白金又は白金化合物が好ましい。触媒の添加量は、付加反応を促進できればよく、通常、白金系金属量に換算して１ｐｐｍ〜１重量％の範囲で使用されるが、１０〜５００ｐｐｍの範囲が好ましい。添加量が１ｐｐｍ未満だと、付加反応が十分促進されず、硬化が不十分である場合があり、一方、１重量％を超えると、これより多く加えても、反応性に対する影響も少なく、不経済となる場合がある。
【００３５】
また、上記の触媒のほかに硬化速度を調整する目的で、付加架橋制御剤を使用してもよい。具体的にはエチニルシクロヘキサノールやテトラシクロメチルビニルポリシロキサン等が挙げられる。
【００３６】
オルガノハイドロジェンポリシロキサンとしては、１分子中に２個以上、好ましくは３個以上のＳｉＨ基を含有すれば、直鎖状、環状、分枝状のいずれであってもよく、付加反応硬化型シリコーンゴム組成物の架橋剤として公知のオルガノハイドロジェンポリシロキサンを用いることができ、例えば、下記平均組成式（Ｖ）で表されるオルガノハイドロジェンポリシロキサンを用いることができる。
Ｒ６pＨqＳｉＯ(4-p-q)/2                                          （Ｖ）
【００３７】
上記平均組成式（Ｖ）中、Ｒ６は、非置換又は置換の一価炭化水素基を示し、同一であっても異なっていてもよく、脂肪族不飽和結合を除いたものであることが好ましい。通常、炭素数１〜１２、特に１〜８のものが好ましく、具体的には、メチル基、エチル基、プロピル基等のアルキル基、シクロヘキシル基等のシクロアルキル基、ビニル基、アリル基、ブテニル基、ヘキセニル基等のアルケニル基、フェニル基、トリル基等のアリール基、ベンジル基、２−フェニルエチル基、２−フェニルプロピル基等のアラルキル基、及びこれらの基の水素原子の一部又は全部をハロゲン原子等で置換した基、例えば３，３，３−トリフルオロプロピル基等が挙げられる。なお、ｐ，ｑは０≦ｐ＜３、好ましくは１≦ｐ≦２．２、０＜ｑ≦３、好ましくは０．００２≦ｑ≦１、０＜ｐ＋ｑ≦３、好ましくは１．００２≦ｐ＋ｑ≦３を満たす正数である。
【００３８】
オルガノハイドロジェンポリシロキサンは、ＳｉＨ基を１分子中に２個以上、好ましくは３個以上有するが、これは分子鎖末端にあっても、分子鎖の途中にあっても、その両方にあってもよい。また、このオルガノハイドロジェンポリシロキサンとしては、２５℃における粘度が０．５〜１０，０００ｃＳｔ、特に１〜３００ｃＳｔであることが好ましい。
【００３９】
このようなオルガノハイドロジェンポリシロキサンとしては、具体的に下記構造式の化合物を例示することができる。
【００４０】
【化３】
2005126565.tif 000005
（式中、ｋは２〜１０の整数、ｓ及びｔは０〜１０の整数である。）
【００４１】
上記オルガノハイドロジェンポリシロキサンの配合量は、（Ａ）成分１００重量部に対し０．１〜４０重量部が好ましい。また（Ａ）成分の脂肪族不飽和結合（アルケニル基及びジエン基等）１個に対し、ケイ素原子に結合した水素原子（≡ＳｉＨ基）の割合が０．５〜１０の範囲が適当であり、好ましくは０．７〜５となるような範囲が適当である。０．５未満だと架橋が十分でなく、十分な機械的強度が得られない場合があり、また１０を超えると硬化後の物理特性が低下し、特に耐熱性と圧縮永久歪み性が著しく劣化する場合がある。
【００４２】
（ｉｉ）有機過酸化物としては、例えばベンゾイルパーオキサイド、２，４−ジクロロベンゾイルパーオキサイド、ｐ−メチルベンゾイルパーオキサイド、ｏ−メチルベンゾイルパーオキサイド、２，４−ジクミルパーオキサイド、２，５−ジメチル−ビス（２，５−ｔ−ブチルパーオキシ）ヘキサン、ジ−ｔ−ブチルパーオキサイド、ｔ−ブチルパーベンゾエート、１，６−ヘキサンジオール−ビス−ｔ−ブチルパーオキシカーボネート等が挙げられる。有機過酸化物の添加量は（Ａ）成分１００重量部に対して０．１〜１５重量部、特に０．２〜１０重量部が好ましい。
【００４３】
本発明のゴム組成物には、上記成分に加え、更に（Ｅ）成分として、下記一般式（ＩＩＩ）で表されるオルガノシラン又はシロキサンを含有することが好ましい。
【００４４】
【化４】
2005126565.tif 000006
（式中、Ｒ4は同一又は異種のアルキル基又は水素原子、Ｒ5は同一又は異種の非置換又は置換一価炭化水素基、ｍは１〜５０の正数である。）
【００４５】
ここで、Ｒ4は同一又は異種のアルキル基又は水素原子であり、上記一般式（ＩＩＩ）で表されるオルガノシラン又はシロキサンは、分子鎖末端にアルコキシ基又は水酸基を有している。Ｒ4としては水素原子又はメチル基、エチル基、プロピル基、ブチル基等の炭素数１〜４のアルキル基が例示され、メチル基、エチル基、水素原子が好ましい。Ｒ5基としては、通常炭素数１〜１２、特に１〜８のものが好ましく、具体的には、メチル基、エチル基、プロピル基、ブチル基等のアルキル基、シクロヘキシル基等のシクロアルキル基、ビニル基、アリル基、ブテニル基、ヘキセニル基等のアルケニル基、フェニル基、トリル基等のアリ−ル基、β−フェニルプロピル基等のアラルキル基、又はこれらの基の炭素原子に結合した水素原子の一部又は全部をハロゲン原子、シアノ基等で置換した例えばクロロメチル基、トリフルオロプロピル基、シアノエチル基等が挙げられ、メチル基、ビニル基、フェニル基、トリフルオロプロピル基が好ましく、メチル基、ビニル基がより好ましい。特に分子中のＲ５の少なくとも１個はアルケニル基、とりわけビニル基であることが好ましい。アルケニル基を有すると動的疲労耐久性がより向上する。
【００４６】
ｍは１〜５０の正数であり、１〜３０の範囲のものが好ましい。ｍが５０を超えると、（Ｃ）成分の補強性シリカを処理する処理剤として効果が少なくなる場合がある。
【００４７】
（Ｅ）成分の配合量は、（Ａ）成分と（Ｂ）成分の合計１００質量部当たり０．１〜５０質量部、特に０．５〜３０質量部が好ましい。０．１質量部未満であると添加効果が不十分となることがあり、可塑戻りが大きくなる場合がある。５０質量部を超えると得られるゴム組成物に粘着性が発生する場合がある。
【００４８】
また、本発明のゴム組成物には（Ｆ）離型剤を添加することが好ましい。離型剤としてはステアリン酸、パルミチン酸、オレイン酸、ラウリル酸等の高級脂肪酸、ステアリン酸亜鉛、ステアリン酸ニッケル、ステアリン酸カルシウム、ステアリン酸マグネシウム、オレイン酸亜鉛、オレイン酸カルシウム等の高級脂肪酸金属塩、ステアリン酸エチル、ステアリン酸ステアレート、オレイン酸エチル、オレイン酸ブチル、ひまし油（グリセリンのリシノール酸エステル）、等の高級脂肪酸とアルコールのエステル、ステアリン酸アミド、オレイン酸アミド、パルミチン酸アミド等の高級脂肪酸のアミド類等が例示される。    
【００４９】
（Ｆ）成分の離型剤は（Ａ）成分と（Ｂ）成分の合計１００質量部に対して０〜３質量部、特に０．０１〜２質量部であることが好ましい。この添加量が多すぎると圧縮永久歪等の物性が低下することがある。
【００５０】
本発明のキーパッド用ゴム組成物には、上記成分に加え、任意成分として本発明の効果を妨げない範囲で必要に応じ、カーボンブラック等の導電性付与剤、酸化鉄やハロゲン化合物のような難燃性付与剤、軟化剤、プロセスオイル、老化防止剤、紫外線吸収剤、着色剤等の公知の添加剤を添加することができる。
【００５１】
本発明のゴム組成物の製造方法は、特に限定されないが、上述した成分の所定量を２本ロール、ニーダー、バンバリーミキサー等で混練りすることによって得ることができる。また、必要により熱処理（加熱下での混練り）してもよい。具体的には（Ａ）〜（Ｃ）成分を混練してから（Ｄ）成分を添加する方法、（Ａ）、（Ｃ）成分を混練・熱処理してから（Ｂ）成分を混練し（この場合（Ｂ）成分に前もって（Ｃ）成分の一部を混練しておいてもよい）次いで（Ｄ）成分を添加する方法等が挙げられる。
【００５２】
本発明のゴム組成物は、キーパッド用として用いられる。かかるキーパッドを形成するために、上記ゴム組成物を硬化する必要があるが、その硬化条件は特に限定されない。一般的には、８０〜３００℃、特に１００〜２５０℃で５秒〜１時間、特に３０秒〜３０分程度加熱硬化させることによりキーパッドを得ることができる。また、１００〜２００℃で１０分〜１０時間程度ポストキュアーしてもよい。
【００５３】
キーパッドの成形方法としては、特に限定されないが、プレス成型が好ましい。
【実施例】
【００５４】
以下、実施例及び比較例を示し、本発明を具体的に説明するが、本発明は下記の実施例に制限されるものではない。なお、下記例中の部は質量部を示す。物性特性測定法、打鍵試験方法、荷重測定方法及び打鍵疲労耐久性の評価方法について下記に示す。
物性特性測定法
ゴム組成物を１６５℃／１０分の条件で硬化させ、ＪＩＳ  Ｋ６２４９に準じて、硬さ（デュロメーターＡ）、引張り強さを測定した。
打鍵試験方法
ゴム組成物を、金型を用いてプレス成型し、図１に示される形状の成型キーを調製し、この成型キーを固定し、上方より２５０ｇの荷重をかけ、毎秒３回の速度で打鍵をした。
成型キーの荷重測定方法
荷重測定器（アイコーエンジニアリング（株）製ＭＯＤＥＬ−１３０５−ＤＳ）を用いてキーの荷重を測定した。キーを押し、変位をかけると、通常、図２で示すクリックパターンが得られる。クリックパターンのＦ１を、ピーク荷重として測定し、ヒステリシスロスを下記式で求めた。
ヒステリシスロス（％）＝［（Ｆ１−Ｆ４）／Ｆ１］×１００
成型キーの打鍵疲労耐久性の評価方法
上記打鍵試験方法によって、２０万回打鍵前後のピーク荷重変化を、下記式で求めた。
ピーク荷重変化（％）
＝[打鍵試験前Ｆ１値−打鍵試験後Ｆ１値]／打鍵試験前Ｆ１値]×１００
【００５５】
［実施例１］
ジメチルシロキサン単位９９．８２５モル％、メチルビニルシロキサン単位０．１５モル％、ジメチルビニルシロキサン単位０．０２５モル％からなり、平均重合度約８，０００であるオルガノポリシロキサン７５部、ポリオレフィン系合成ポリマーとしてエチレン・プロピレン・５−ビニル−２−ノルボルネン共重合体ＰＸ−０５２［三井化学（株）製］（ＭＬ１＋４（１００℃）：３８、エチレン含有量５９モル％、ヨウ素価：４）２５部、比表面積２００ｍ2／ｇのシリカ（アエロジル２００（日本アエロジル（株）製）３０部、両末端にシラノール基を有し、ビニル基を０．１３ｍｏｌ／１００ｇ有する粘度２５ｃｓ（２３℃）のジメチルポリシロキサン５部を、加圧ニーダーを用いて配合し、ゴムコンパウンドを作製した。
【００５６】
得られたゴムコンパウンド１００部に対し、１，６−ヘキサンジオール−ビス−ｔ−ブチルパーオキシカーボネート３部を添加し、１６５℃で１０分間物性測定用シートとキーを加圧成型した。その物性値及び打鍵耐久性の評価結果を表１に示す。
【００５７】
［実施例２］
ポリオレフィン系合成ポリマーとしてＰＸ−０５２の代わりに、エチレン・プロピレン・５−ビニル−２−ノルボルネン共重合体ＰＸ−０５５［三井化学（株）製］（ＭＬ１＋４（１００℃）：９、エチレン含有量：５８モル％、ヨウ素価：１０）を用いた他は実施例１と同様の方法により成型した。その物性値及び打鍵耐久性の評価結果を表１に示す。
【００５８】
［実施例３］
ポリオレフィン系合成ポリマーとしてＰＸ−０５２の代わりに、エチレン・プロピレン・５−ビニル−２−ノルボルネン共重合体Ｒ５０１４［三井化学（株）製］（ＭＬ１＋４（１００℃）：８６、エチレン含有量：６５モル％、ヨウ素価：５）を用いた他は実施例１と同様の方法により成型した。その物性値及び打鍵耐久性の評価結果を表１に示す。
【００５９】
［実施例４］
実施例１で得られたコンパウンド１００部に、下記式
Ｃ6Ｈ5Ｓｉ−（ＯＳｉＭｅ2Ｈ）3
（式中、Ｍｅはメチル基を示す。）
で表されるオルガノハイドロジェンポリシロキサン３．０部、制御剤としてエチニルシクロヘキサノール０．０６部、塩化白金酸の５％イソプロピルアルコール溶液０．０５部を２本ロールにて添加後、１６０℃で１０分間加圧成型した。その物性値及び打鍵耐久性の評価結果を表１に示す。
【００６０】
［実施例５］
ジメチルシロキサン単位９９．８２５モル％、メチルビニルシロキサン単位０．１５モル％、ジメチルビニルシロキサン単位０．０２５モル％からなり、平均重合度が約８，０００であるオルガノポリシロキサン７５部、比表面積２００ｍ２/ｇのシリカ（アエロジル２００（日本アエロジル（株）製）３０部、両末端にシラノール基を有し、ビニル基を０．１３モル/１００ｇ有する２５ｃｓ（２３℃）のジメチルポリシロキサン５部をニーダーで配合し、１８０℃で２時間熱処理を行い、１００℃まで冷却した後、ポリオレフィン系合成ポリマーＰＸ-０５２を２５部添加し３０分間混合してゴムコンパウンドを作成した。これを実施例１と同様にして物性測定用シートとキーを成型した。物性値及び打鍵耐久性の評価結果を表１に示す。
【００６１】
［実施例６］
ステアリン酸カルシウムをポリオレフィン系合成ポリマーと同時に０．１部添加した以外は実施例５と同様にして物性測定用シートとキーを成型した。キーの金型からの脱型性は非常に良好であった。物性値及び打鍵耐久性の評価結果を表１に示す。
【００６２】
［比較例１］
実施例１で用いたポリオレフィン系合成ポリマーの代わりにＥＰＴ−３０４５（三井化学（株）製、ジエン成分としてエチリデンノルボルネンを使用）を用いた他は実施例１と同様の方法により成型した。その物性値及び打鍵耐久性の評価結果を表１に示す。
【００６３】
［比較例２］
ポリオレフィン系合成ポリマーを用いず、ジメチルシロキサン単位９９．８２５モル％、メチルビニルシロキサン単位０．１５モル％、ジメチルビニルシロキサン単位０．０２５モル％からなり、平均重合度約８，０００であるオルガノポリシロキサンを１００部とした以外は実施例１と同様の方法により成型した。その物性値及び打鍵耐久性の評価結果を表１に示す。
【００６４】
［比較例３］
オルガノポリシロキサンを用いずポリオレフィン系合成ポリマーとしてＰＸ−０５２１００部を用いた以外は実施例１と同様の方法により成型した。その物性値及び打鍵疲労耐久性の評価結果を表１に示す。キーはピーク加重が高くなりすぎ、打鍵疲労試験ではキーは破壊した。
【００６５】
【表１】
2005126565.tif 000007
2005126565.tif 000008
【図面の簡単な説明】
【００６６】
【図１】本発明に係るキーパッドの側面図である。
【図１】
2005126565.tif 000014